(57)【要約】【課題】  発光効率，コントラスト比，高色純度および色再現率が改善されたプラズマディスプレイパネルを提供する。【解決手段】  透明な前面基板と，前面基板に対して平衡に配置された背面基板と，前面基板と背面基板との間に配置されて発光セルを区画する隔壁と，一方向に配置された発光セルにわたって延び，第１誘電体層によって埋め込まれたアドレス電極と，アドレス電極が延びた方向と交差する方向に延び，第２誘電体層によって埋め込まれた維持電極対と，隔壁の内面および第１誘電体層の表面に塗布された赤色，緑色，青色蛍光体層と，前面基板の下部に形成され，蛍光体層が形成された部分と対応する領域に形成された赤色，緑色および青色蛍光体膜と，発光セル内にある放電ガスとを備えることにより，プラズマディスプレイパネルのコントラスト比，画像解像度および耐熱性を向上させることができる。この蛍光体膜は，透過度特性に優れたものがよい。【選択図】    図３
2005340219.tif 000002
【特許請求の範囲】
【請求項１】
透明な前面基板と；
前記前面基板に対して平衡に配置された背面基板と；
前面基板と背面基板との間に配置されて発光セルを区画する隔壁と；
一方向に配置された発光セルにわたって延び，第１誘電体層によって埋め込まれたアドレス電極と；
前記アドレス電極が延びた方向と交差する方向に延び，第２誘電体層によって埋め込まれた維持電極対と；
前記隔壁の内面および第１誘電体層の表面に塗布された赤色蛍光体層，緑色蛍光体層および青色蛍光体層と；
前記第２誘電体層上に形成され，前記蛍光体層が形成された部分と対応する領域に形成された赤色蛍光体膜，緑色蛍光体膜および青色蛍光体膜と；
前記発光セル内にある放電ガスと；
を備えることを特徴とするプラズマディスプレイパネル。
【請求項２】
前記青色蛍光体膜は，ＺｎＧａ２Ｏ４を含むことを特徴とする，請求項１に記載のプラズマディスプレイパネル。
【請求項３】
前記緑色蛍光体膜は，ＺｎＧａ２Ｏ４：Ｍｎ＋２を含むことを特徴とする，請求項１に記載のプラズマディスプレイパネル。
【請求項４】
前記赤色蛍光体膜は，ＺｎＧａ２Ｏ４：Ｃｒ＋３を含むことを特徴とする，請求項１に記載のプラズマディスプレイパネル。
【請求項５】
前記第１誘電体層は，後方誘電体層であり，
前記第２誘電体層は，前方誘電体層であることを特徴とする，請求項１に記載のプラズマディスプレイパネル。
【請求項６】
前記蛍光体防膜は，ＲＦマグネトロンスパッタリング蒸着方法によって形成されることを特徴とする，請求項１に記載のプラズマディスプレイパネル。
【請求項７】
前記蛍光体膜の上部または蛍光体膜と第２誘電体層との間には，保護膜がさらに形成されることを特徴とする，請求項１に記載のプラズマディスプレイパネル。
【請求項８】
透明な前面基板と；
前記前面基板に対して平衡に配置された背面基板と；
前記背面基板上に形成され，前面基板と背面基板との間に配置されて発光セルを区画する隔壁と；
一方向に配置された発光セルにわたって延び，第１誘電体層によって埋め込まれたアドレス電極と；
前記アドレス電極が延びた方向と交差する方向に延び，第２誘電体層によって埋め込まれた維持電極対と；
前記隔壁の内面および第１誘電体層の表面に塗布された赤色蛍光体層，緑色蛍光体層，および青色蛍光体層と；
前記第２誘電体層の上部に形成され，青色蛍光体層が形成された部分と対応する領域に形成された青色蛍光体膜と；
前記発光セル内にある放電ガスと；
を備えることを特徴とする，プラズマディスプレイパネル。
【請求項９】
前記青色蛍光体膜は，ＺｎＧａ２Ｏ４を含むことを特徴とする，請求項８に記載のプラズマディスプレイパネル。
【請求項１０】
前記第２誘電体層の上部に形成され，前記赤色蛍光体層および前記緑色蛍光体層が形成された部分と対応する部分に保護膜が形成されることを特徴とする，請求項８に記載のプラズマディスプレイパネル。
【請求項１１】
前記第１誘電体層は，後方誘電体層であり，
前記第２誘電体層は，前方誘電体層であることを特徴とする，請求項８に記載のプラズマディスプレイパネル。
【請求項１２】
前記蛍光体膜は，ＲＦマグネトロンスパッタリング蒸着方法によって形成されることを特徴とする請求項８に記載のプラズマディスプレイパネル。
【請求項１３】
前記蛍光体膜の上部または前記蛍光体膜と第２誘電体層との間に，保護膜がさらに形成されることを特徴とする，請求項８に記載のプラズマディスプレイパネル。
【発明の詳細な説明】
【技術分野】
【０００１】
本発明は，プラズマディスプレイパネル（ＰＤＰ：Ｐｌａｓｍａ  Ｄｉｓｐｌａｙ  Ｐａｎｅｌ，以下「ＰＤＰ」とする）に関わり，さらに詳細には，蛍光体層を備えるＰＤＰに関する。
【背景技術】
【０００２】
ＰＤＰは，プラズマから発生した紫外線によって蛍光体を励起させて，所望の数字，文字，グラフィックを表示する装置を称する。
【０００３】
従来の技術によるＰＤＰは，図１に示すように，前方パネルと後方パネルとを組み合わせて表したものである。
【０００４】
図１に示すように，前方パネルは，前面基板１１１と，前面基板１１１に形成されたＹ電極１１２およびＸ電極１１３を備えた維持電極対１１４と，維持電極対１１４を覆う前方誘電体層１１５と，前方誘電体層１１５を覆う保護膜１１６とを備える。Ｙ電極１１２とＸ電極１１３とは，それぞれＩＴＯ（Ｉｎｄｉｕｍ  Ｔｉｎ  Ｏｘｉｄｅ）で形成された透明電極１１２ｂ，１１３ｂと導電性の良好な金属から形成されたバス電極１１２ａ，１１３ａとを備える。
【０００５】
後方パネルは，背面基板１２１と，背面基板１２１の前面に，維持電極対１１４と交差するように形成されたアドレス電極１２２と，アドレス電極１２２を覆う後方誘電体層１２３と，後方誘電体層１２３上に形成されて，発光セル１２６を区画する隔壁１２４と，発光セル１２４内に配置された赤色，緑色および青色蛍光体層１２５ａ，１２５ｂ，１２５ｃとを備える。
【０００６】
前述した隔壁１２４によって区画された放電空間内には，放電ガスが封じ込まれる。放電ガスセルで，ガス放電中にＶＵＶ（Ｖｉｓｉｂｌｅ  ＵｌｔｒａＶｉｏｌｅｔ）の１／２は，背面基板１２１の蛍光体を励起させることができるが，残りの１／２は，蛍光体が存在していないパネル上で消去される。
【０００７】
このような問題点を解決するために，前方誘電層上に蛍光体層を形成したＰＤＰが提案された（特許文献１）。
【０００８】
【特許文献１】韓国公開特許第２００２−００２７９４４号公報
【発明の開示】
【発明が解決しようとする課題】
【０００９】
本発明は，発光効率，コントラスト比，高色純度および色再現率を改善することの可能な，新規かつ改良されたプラズマディスプレイパネルを提供することである。
【課題を解決するための手段】
【００１０】
上記課題を解決するために，本発明のある観点によれば，透明な前面基板と，前面基板に対して平衡に配置された背面基板と，前面基板と背面基板との間に配置されて発光セルを区画する隔壁と，一方向に配置された発光セルにわたって延び，第１誘電体層によって埋め込まれたアドレス電極と，アドレス電極が延びた方向と交差する方向に延び，第２誘電体層によって埋め込まれた維持電極対と，隔壁の内面および第１誘電体層の表面に塗布された赤色，緑色，青色蛍光体層と，第２誘電体層上に形成され，蛍光体層が形成された部分と対応する領域に形成された赤色，緑色および青色蛍光体膜と，発光セル内にある放電ガスと，を備えたＰＤＰが提供される。
【００１１】
このＰＤＰにおいて，第１誘電体層は，後方誘電体層であり，第２誘電体層は，前方誘電体層であることが望ましい。
【００１２】
また，前記青色蛍光体膜は，例えばＺｎＧａ２Ｏ４を含み，緑色蛍光体膜は，例えばＺｎＧａ２Ｏ４：Ｍｎ＋２を含み，赤色蛍光体膜は，例えばＺｎＧａ２Ｏ４：Ｃｒ＋３を含むこともできる。
【００１３】
さらに，蛍光体膜は，ＲＦマグネトロンスパッタリング蒸着方法によって形成されることが望ましい。この蛍光体膜は，例えば第２誘電体層上に形成することができる。また，蛍光体膜の上部または蛍光体膜と第２誘電体層との間に，保護膜をさらに形成してもよい。
【００１４】
また，本発明の別の観点によれば，透明な前面基板と，前面基板に対して平衡に配置された背面基板と，背面基板上に形成され，前面基板と背面基板との間に配置されて発光セルを区画する隔壁と，一方向に配置された発光セルにわたって延び，第１誘電体層によって埋め込まれたアドレス電極と，アドレス電極が延びた方向と交差する方向に延び，第２誘電体層によって埋め込まれた維持電極対と，隔壁の内面および第１誘電体層の表面に塗布された赤色，緑色，青色蛍光体層と，第２誘電体層の上部に形成され，青色蛍光体層が形成された部分と対応する領域に形成された青色蛍光体膜と，発光セル内にある放電ガスと，を備えたＰＤＰが提供される。
【００１５】
かかるＰＤＰは，第２誘電体層の上部に形成され，赤色蛍光体層および緑色蛍光体層が形成された部分と対応する領域に保護膜が形成される。
【００１６】
このように，前面基板の下部に形成され，蛍光体層が形成された部分と対応する領域に，これと同じ色相で形成された赤色，緑色および青色蛍光体膜が配置されることにより，コントラスト比が高く，画像解像度および耐熱性に優れるという効果がある。そして，蛍光体膜は，透過度特性に優れ，ＭｇＯ膜と同様に，保護膜のように２次放出可能な物質から形成される。かかる蛍光体膜の厚さを調節することにより，色温度を調節することができる。また，本発明のＰＤＰは，放電形式に関係なく，直流（ＤＣ：Ｄｉｒｅｃｔ  Ｃｕｒｒｅｎｔ）型および交流（ＡＣ：Ａｌｔｅｒｎａｔｉｎｇ  Ｃｕｒｒｅｎｔ）型にいずれも使用可能である。
【発明の効果】
【００１７】
以上説明したように本発明によれば，発光効率，コントラスト比，高色純度および色再現率を改善することの可能な，プラズマディスプレイパネルを提供することができる。
【発明を実施するための最良の形態】
【００１８】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１９】
（第１の実施形態）
まず，図２および３を参照して，第１の実施形態にかかるＰＤＰを説明する。ここで，図２は，本実施形態にかかるＰＤＰを示す部分切開分離斜視図である。また，図３は，図２のＩＩ−ＩＩ’線における断面図である。
【００２０】
図２に示すように，本実施形態にかかるＰＤＰは，前方パネル２１０と後方パネル２２０とを備える。
【００２１】
前方パネル２１０は，前面基板２１１と，前面基板２１１の内面上に配列され，一列の発光セル２２６にわたって延びた維持電極対２１４と，維持電極対２１４を覆っている第２誘電体層である前方誘電体層２１５とを備える。
【００２２】
後方パネル２２０は，前面基板２１１に対して平行に配置された背面基板２２１と，背面基板２２１の内面に配置され，維持電極対２１４と交差するように延びたアドレス電極２２２と，アドレス電極を覆う第１誘電体層である後方誘電体層２２３と，前面基板２１１と背面基板２２１との間（さらに詳細には，後方誘電体層２２３上）に形成されて発光セル２２６を区画する隔壁２２４と，隔壁２２４の内に，維持放電によって放電ガスから放出された紫外線を受けて，可視光線を放出する赤色，緑色および青色蛍光体から形成された赤色蛍光体層２２５ａ，緑色蛍光体層２２５ｂおよび青色蛍光体層２２５ｃとを備える。このとき，赤色蛍光体層２２５ａ，緑色蛍光体層２２５ｂおよび青色蛍光体層２２５ｃは，一般的なプラズマ表示パネル用の赤色，青色および緑色蛍光体を利用して形成可能である。
【００２３】
赤色蛍光体の例としては，例えば，（Ｙ，Ｇｄ）ＢＯ３：Ｅｕ，Ｙ（Ｖ，Ｐ）Ｏ４：Ｅｕがある。緑色蛍光体としては，例えば，Ｚｎ２ＳｉＯ４：Ｍｎ，ＹＢＯ３：Ｔｂがある。青色蛍光体としては，例えば，ＢａＭｇＡｌ１０Ｏ１７：Ｅｕがある。ここで，図４Ａは，このような通常的な蛍光体において，波長による発光強度を示すグラフである。図４Ａは，１７２ｎｍの励起時に，赤色，緑色および青色蛍光膜の発光スペクトルを示すグラフであって，これを参照すれば，赤色蛍光体の最大発光強度の波長（λｍａｘ）は，約４５０ｎｍであり，緑色蛍光体のλｍａｘは，約５２７ｎｍであり，赤色蛍光体は，波長５９３ｎｍ，６１２ｎｍおよび６２８ｎｍで３個のピークを観察できた。
【００２４】
図３に示すように，前方誘電層２１５上には，赤色蛍光体層２２５ａ，緑色蛍光体層２２５ｂおよび青色蛍光体層２２５ｃが形成された部分と対応する領域に，これに対応する色相を有する赤色蛍光体膜２２７ａ，緑色蛍光体膜２２７ｂおよび青色蛍光体膜２２７ｃがそれぞれ形成される。このような赤色蛍光体膜２２７ａ，緑色蛍光体膜２２７ｂおよび青色蛍光体膜２２７ｃの厚さは３００〜５００ｎｍであり，その透過度は８０〜８５％であって，ＭｇＯと類似した透過率特性を表す。赤色蛍光体膜２２７ａ，緑色蛍光体膜２２７ｂおよび青色蛍光体膜２２７ｃの厚さが上記範囲外である場合は，発光効率，コントラスト比および色純度および色再現率の面で望ましくない。
【００２５】
なお，図２および図３に示すように，赤色蛍光体膜２２７ａと緑色蛍光体膜２２７ｂとの間および／または緑色蛍光体膜２２７ｂと青色蛍光体膜２２７ｃとの間には，外光吸収層２２７ｄが備えられるが，本発明はこのような構造に限定されるものではない。この外光吸収層２２７ｄは，例えばＣｒ２Ｏ３のような材質で形成される。
【００２６】
上記の青色蛍光体膜２２７ｃは，ＺｎＧａ２Ｏ４を含み，緑色蛍光体膜２２７ｂは，ＺｎＧａ２Ｏ４：Ｍｎを含む。また，赤色蛍光体膜２２７ａは，ＺｎＧａ２Ｏ４：Ｃｒを含む。
【００２７】
上述した赤色蛍光体膜２２７ａ，緑色蛍光体膜２２７ｂおよび青色蛍光体膜２２７ｃを形成する物質は，非常に安定であり，ＶＵＶ（１４７ｎｍおよび１７２ｎｍ）の励起によって，強い発光特性を表す。これを利用することにより，ＭｇＯ膜と同様に，保護層の機能を行える。そして，波長による光子数の変化は，図４Ｂに示すとおりである。図４Ｂは，１７２ｎｍの励起によって赤色蛍光体膜２２７ａ，緑色蛍光体膜２２７ｂおよび青色蛍光体膜２２７ｃの発光スペクトルを示すグラフであって，これを参照すると，青色蛍光膜２２７ｃのλｍａｘが約４２０ｎｍで現れ，緑色蛍光膜２２７ｂのλｍａｘは，約５０５ｎｍで現れ，赤色蛍光膜２２７ａのλｍａｘは，約７００ｎｍで現れた。
【００２８】
なお，本発明では，赤色蛍光体膜２２７ａ，緑色蛍光体膜２２７ｂおよび青色蛍光体膜２２７ｃの製造方法は特別に限定されるものではないが，例えば，一般的な保護膜であるＭｇＯ製造方法と同様に，ＲＦマグネトロンスパッタリング蒸着法によって形成できる。このＲＦマグネトロンスパッタリング蒸着法について説明すると，次のとおりである。
【００２９】
ＺｎＧａ２Ｏ４，ＺｎＧａ２Ｏ４：ＭｎまたはＺｎＧａ２Ｏ４：Ｃｒをターゲットとして使用し，蛍光体粉末は，電子ビームの衝撃によって蒸気化される。蛍光体蒸気は，基板で蒸着されて膜を形成し，これは，還元雰囲気（例えば，５％Ｈ２＋９５％Ｎ２）下で，５００〜７００℃でアニーリングされる。
【００３０】
前述したように，ＲＦマグネトロンスパッタリング蒸着法によれば，アニーリング後，温度が５００〜７００℃と低く，蛍光膜をＰＤＰガラスの上部に配置することが可能である。
【００３１】
また，色温度向上のために，赤色蛍光体膜２２７ａおよび緑色蛍光体膜２２７ｂの代わりに，保護膜を形成することも可能である。このとき，保護膜は，例えばＭｇＯのような物質から形成される。このように，青色蛍光体層が形成された部分と対応する所定領域に，青色蛍光体膜２２７ｃが形成され，赤色蛍光体膜２２７ａおよび緑色蛍光体膜２２７ｂの領域には，保護膜が何れも形成される場合，青色発光セルのサイズを，赤色および緑色発光セルのサイズと同一に形成しても，色温度が向上するという利点がある。
【００３２】
この前面基板２１１と背面基板２２１とは，ガラスから形成されることが一般的であるが，基板２１１は，光透過率の高いことが望ましい。
【００３３】
背面基板２２１の内面２２１ａに配置され，一列の発光セル２２６にわたって延びたアドレス電極２２２は，通常，電気伝導率の高い金属，例えば，Ａｌで形成される。アドレス電極２２２は，Ｙ電極３１２と共にアドレス放電に利用される。アドレス放電は，発光される発光セル２２６を選択するための放電であって，アドレス放電がなされた発光セル２２６において後述する維持放電が起こる。
【００３４】
アドレス電極２２２は，後方誘電体層２２３によって覆われている。後方誘電体層２２３は，アドレス放電時，荷電粒子がアドレス電極２２２に衝突してアドレス電極を損傷させることを防止する。後方誘電体層２２３は，荷電粒子を誘導できる誘電体として形成されるが，このような誘電体としては，ＰｂＯ，Ｂ２Ｏ３，ＳｉＯ２がある。
【００３５】
前面基板２１１と背面基板２２１との間には，発光セル２２６を区画する隔壁２２４が形成される。このような隔壁２２４は，前面基板３１１と背面基板２２１との間に放電空間を確保し，隣接した発光セル２２６の間のクロストークを防止し，蛍光体層２２５の表面積を拡大する。隔壁２２４は，Ｐｂ，Ｂ，Ｓｉ，Ａｌ，およびＯのような元素を含むガラス成分から形成される。このとき，必要に応じて，ＺｒＯ２，ＴｉＯ２，およびＡｌ２Ｏ３のようなフィラーと，Ｃｒ，Ｃｕ，Ｃｏ，Ｆｅ，ＴｉＯ２のような顔料とが含まれることができる。
【００３６】
維持電極対２１４は，一列の発光セル２２６にわたって，アドレス電極２２２が延びた方向と交差する（例えば，直交する）方向に延びる。維持電極対２１４は，維持放電を起こす一対の維持電極２１２，２１３を備え，前面基板２１１には，このような維持電極対２１４が，所定の間隔で互いに平行に配列されている。維持電極２１２，２１３のうち一つは，Ｘ電極２１３であり，他の一つは，Ｙ電極２１２である。Ｘ電極２１３とＹ電極２１２との電位差によって，維持放電が起こる。
【００３７】
Ｘ電極２１３とＹ電極２１２とは，それぞれ透明電極２１３ｂ，２１２ｂおよびバス電極２１３ａ，２１２ａを備えることが一般的である。しかし，場合によっては，透明電極２１３ｂ，２１２ｂなしにバス電極２１３ａ，２１２ａのみで走査電極と共通電極とが構成されることもある。
【００３８】
透明電極２１３ｂ，２１２ｂは，導電体であり，かつ，蛍光体から放出される光が，前面基板２１１に進むことを妨害しない透明な材料で形成される。このような材料としては，例えばＩＴＯがある。しかし，ＩＴＯのような透明な導電体は，抵抗が大きいため，維持電極が透明電極でのみ構成されると，透明電極の長手方向への電圧降下が大きくなる。したがって，ＰＤＰの駆動に必要な電力が増加し，画像の応答速度が遅くなる。これを改善するために，透明電極の外側端部には，導電率の高い金属，例えば，Ａｇで形成されたバス電極２１３ａ，２１２ａが配置される。
【００３９】
維持電極２１２，２１３は，前方誘電体層２１５によって覆われる。前方誘電体層２１５は，維持放電時，隣接したＸ電極２１３とＹ電極２１２とが直接通電されることと，荷電粒子が維持電極２１２，２１３に衝突することによってこれらを損傷させることとを防止でき，光透過率の高い誘電体として形成される。このような誘電体としては，例えばＰｂＯ，Ｂ２Ｏ３，ＳｉＯ２がある。
【００４０】
また，図２および図３に示されていないが，蛍光体膜２２７ａ，２２７ｂ，２２７ｃの上部または蛍光体膜２２７ａ，２２７ｂ，２２７ｃと前方誘電体層２１５との間には，保護膜がさらに形成される。このとき，保護膜は，維持放電時，荷電粒子が前方誘電体層２１５に衝突することによって，これを損傷させることを防止し，維持放電時，２次電子を多く放出する。保護膜は，例えばＭｇＯとして形成される。
【００４１】
発光セル２２６の内部には，放電ガスが充填される。この放電ガスは，例えば，Ｘｅが５〜１０原子％含まれたＮｅ−Ｘｅ混合ガスであるが，必要に応じて，Ｎｅの少なくとも一部をＨｅで代替することもできる。
【００４２】
次に，このような構成を有するＰＤＰの作動を簡単に説明する。アドレス電極２２２とＹ電極２１２との間にアドレス電圧Ｖａが印加されることによって，アドレス放電が起こり，このアドレス放電の結果で，維持放電の生じる発光セル２２６が選択される。維持放電の生じる発光セル２２６が選択されるというのは，前方誘電体層２１５が保護膜２１６によって覆われた場合には，保護膜２１６のうち，Ｘ電極２１３とＹ電極２１２とに隣接した領域に維持放電が生じるように壁電荷が蓄積されるという意味である。アドレス放電が終了すれば，Ｙ電極２１２に隣接した領域に陽イオンが蓄積され，Ｘ電極２１３に隣接した領域に電子が蓄積される。
【００４３】
アドレス放電後，選択された発光セルのＹ電極２１２とＸ電極２１３との間に放電維持電圧Ｖｓが印加されれば，Ｙ電極２１２に隣接した領域に蓄積された陽イオンと，Ｘ電極２１３に隣接した領域に蓄積された電子とが衝突して，維持放電を起こす。維持放電が進められるにつれて，Ｙ電極２１２とＸ電極２１３との間には放電維持電圧Ｖｓが交代で印加される。
【００４４】
この維持放電によって，放電ガスのエネルギー準位が上昇するが，放電ガスの上昇したエネルギー準位が低くなりつつ，放電ガスから紫外線が放出される。この紫外線は，発光セル２２６内に配置された蛍光体層２２５ａ，２２５ｂ，２２５ｃおよび蛍光体膜２２７ａ，２２７ｂ，２２７ｃに含まれた蛍光体のエネルギー準位を上昇させるが，蛍光体の上昇したエネルギー準位が低くなりつつ，可視光線が放出される。このように，各発光セルから放出される可視光線によって，画像が具現される。
【００４５】
なお，ＺｎＧａ２Ｏ４，ＺｎＧａ２Ｏ４：ＭｎおよびＺｎＧａ２Ｏ４：Ｃｒを利用した蛍光膜を採用した場合，発光効率は，通常的なＰＤＰの場合と比較して，発光効率が２０〜５０％改善される。
【００４６】
図５は，蛍光体層と蛍光体膜とを使用した場合についての色再現率を示すグラフである。なお，図５で，点線は，蛍光体層と蛍光体膜とを共に使用した場合について表している。
【００４７】
図５に示すように，蛍光膜は，蛍光体層を利用した場合と比較して，透過度およびコントラスト比がより優れている。本実施形態のように，蛍光体層と蛍光体膜とを共に採用した場合には，色再現率および色純度特性が改善されるということが分かる。
【００４８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４９】
本発明は，ＰＤＰに適用可能であり，特に，蛍光体層を備えるＰＤＰに適用可能である。
【図面の簡単な説明】
【００５０】
【図１】従来のＰＤＰの構造を示す断面図である。
【図２】本発明の第１の実施形態にかかるＰＤＰを示す部分切開分離斜視図である。
【図３】図２のＩＩ−ＩＩ線における断面図である。
【図４Ａ】第１の実施形態にかかるＰＤＰ用蛍光体層を構成する蛍光体の発光強度を示すグラフである。
【図４Ｂ】第１の実施形態にかかるＰＤＰ用蛍光体膜を構成する材料において，波長による光子数を示すグラフである。
【図５】第１の実施形態にかかる蛍光体層と蛍光体膜とを使用した場合についての色再現率を示すグラフである。
【符号の説明】
【００５１】
２１１        前面基板
２１２        維持電極（Ｙ電極）
２１２ａ，２１３ａ        バス電極
２１２ｂ，２１３ｂ        透明電極
２１３        維持電極（Ｘ電極）
２２１        背面基板
２２２        アドレス電極
２２３        後方誘電体層
２２４        隔壁
２２５ａ      赤色蛍光体層
２２５ｂ      緑色蛍光体層
２２５ｃ      青色蛍光体層
２２６        発光セル
２２７ａ      赤色蛍光体膜
２２７ｂ      緑色蛍光体膜
２２７ｃ      青色蛍光体膜
２２７ｄ      外光吸収層
【図１】
2005340219.tif 000003
【図２】
2005340219.tif 000004
【図３】
2005340219.tif 000005
【図４Ａ】
2005340219.tif 000006
【図４Ｂ】
2005340219.tif 000007
【図５】
2005340219.tif 000008